(57)【要約】      （修正有）【課題】潤滑性、耐凝着性、耐摩耗性、熱伝導性に優れ、ピストンやシリンダライナーとして好適な金属基複合体およびその製造方法を提供する。【解決手段】金属基複合体は、多数の繊維材が三次元空間内で絡まり、該繊維材で囲まれる空間内に、カーボンナノ材料（CNF・CNT）が表面に付着もしくは内部に包含された金属粉末が捕捉された状態のプリフォームに、溶融金属が含浸され、固化されて成る。【選択図】図８
2010196098.tif 000002
【特許請求の範囲】
【請求項１】
多数の繊維材が三次元空間内で絡まり、該繊維材で囲まれる空間内に、カーボンナノ材料（CNT・CNF）が表面に付着もしくは内部に包含された金属粉末が捕捉された状態のプリフォームに、溶融金属が含浸され、固化されて成る金属基複合体。
【請求項２】
金属粉末および溶融金属がアルミニウム合金またはマグネシウム合金などの軽合金であることを特徴とする請求項１記載の金属基複合体。
【請求項３】
カーボンナノ材料（CNT・CNF）の混入量が0.2〜1.5mass％であることを特徴とする請求項１または２記載の金属基複合体。
【請求項４】
ピストンもしくはシリンダライナーであることを特徴とする請求項１〜３いずれか１項記載の金属基複合体。
【請求項５】
マトリクス金属中に繊維材とカーボンナノ材料（CNT・CNF）とが混入された金属基複合体の製造方法において、
分散媒中に、多数の繊維材と、カーボンナノ材料（CNT・CNF） が表面に付着もしくは内部に包含された所要量の金属粉末と、バインダーとを添加し、混合してスラリーを形成する工程と、
所要成形型を用い、スラリー中の分散媒をフィルターを介して吸引除去して、スラリーを所要形状に成形する工程と、
前記所要形状に成形されたスラリーを乾燥し、次いで焼成してプリフォームを形成する工程と、
得られたプリフォームを所要金型内に配置し、加圧鋳造法またはそれに準ずる製造方法によりプリフォーム中に溶融金属を含浸する工程と
を含むことを特徴とする金属基複合体の製造方法。
【請求項６】
前記プリフォームを、多数の繊維材が三次元空間内で絡まり、該繊維材で囲まれる空間内に、カーボンナノ材料（CNT・CNF）が表面に付着もしくは内部に包含された金属粉末が捕捉された状態のプリフォームに形成することを特徴とする請求項５記載の金属基複合体の製造方法。
【請求項７】
金属材料とカーボンナノ材料（CNT・CNF）とを振動ボールミルに収容し、振動ボールミルを駆動して、表面にカーボンナノ材料（CNT・CNF）が付着、もしくは内部に包含した金属粉末を形成する工程と含むことを特徴とする請求項５または６記載の金属基複合体の製造方法。
【請求項８】
マトリクス金属がアルミニウム合金またはマグネシウム合金などの軽合金であることを特徴とする請求項５〜７いずれか１項記載の金属基複合体の製造方法。
【発明の詳細な説明】
【技術分野】
【０００１】
本発明は、潤滑性、耐凝着性、耐摩耗性、熱伝導性に優れ、ピストンやシリンダライナーとして好適な金属基複合体およびその製造方法に関する。
【背景技術】
【０００２】
ピストンやシリンダライナーの材質として、軽量化を目的にアルミニウム合金が用いられる例も多い。しかしながら、単なるアルミニウム合金では強度・耐摩耗性等が不足することから、セラミックス繊維等との複合材料として用いられる（特許文献１）。
しかし、複合材料として用いられているセラミックス繊維は摺動部品に採用される場合、相手材に対する攻撃性が強く、耐凝着性が不十分で、耐摩耗性のメリットを損なうという問題があった。
【０００３】
セラミックス繊維に代わり得る素材として、カーボンナノ材料がある。
特許文献２には、アルミニウム合金とカーボンナノチューブ（CNT）との金属基複合体が紹介されている。
この特許文献２のものでは、カーボンナノチューブ(CNT)をバインダーとともに分散媒に混合してスラリー状にし、フィルターでろ過して分散媒を除去したグリーン体を作製し、このグリーン体を乾燥、焼成してプリフォームとなし、このプリフォームにアルミニウム合金母材を含浸し、金属基複合体とするものである。
【先行技術文献】
【特許文献】
【０００４】
【特許文献１】特公平１−４６５６９
【特許文献２】特開２００６−２４９９９４
【発明の概要】
【発明が解決しようとする課題】
【０００５】
しかし、カーボンナノチューブは極めて微細なものであるから、上記特許文献２のものでは、ろ過の際にカーボンナノチューブのほとんどがフィルターの目を通過してしまい、プリフォームを形成する事が難しく、所望の特性を有する金属複合体が得られないという課題がある。
【０００６】
本発明は上記課題を解決すべくなされたものであり、その目的とするところは、潤滑性、耐凝着性、耐摩耗性、熱伝導性に優れ、例えばピストンやシリンダライナーとして好適な金属基複合体およびその製造方法を提供することにある。
【課題を解決するための手段】
【０００７】
本発明に係る金属基複合体は、多数の繊維材が三次元空間内で絡まり、該繊維材で囲まれる空間内に、カーボンナノ材料（CNT・CNF）が表面に付着もしくは内部に包含された金属粉末が捕捉された状態のプリフォームに、溶融金属が含浸され、固化されて成る。
金属粉末および溶融金属がアルミニウム合金またはマグネシウム合金などの軽合金であることを特徴とする。
また、カーボンナノ材料（CNT・CNF）の混入量が0.2〜1.5mass％であることを特徴とする。
ピストンもしくはシリンダライナーとして好適に用いることができる。
【０００８】
また、本発明に係る金属基複合体の製造方法は、マトリクス金属中に繊維材とカーボンナノ材料（CNT・CNF）とが混入された金属基複合体の製造方法において、分散媒中に、多数の繊維材と、カーボンナノ材料（CNT・CNF）が表面に付着もしくは包含された所要量の金属粉末と、バインダーとを添加し、混合してスラリーを形成する工程と、所要成形型を用い、スラリー中の分散媒をフィルターを介して吸引除去して、スラリーを所要形状に成形する工程と、前記所要形状に成形されたスラリーを乾燥し、次いで焼成してプリフォームを形成する工程と、得られたプリフォームを所要金型内に配置し、加圧鋳造法またはそれに準ずる製造方法によりプリフォーム中に溶融金属を含浸する工程とを含むことを特徴とする。
【０００９】
前記プリフォームを、多数の繊維材が三次元空間内で絡まり、該繊維材で囲まれる空間内に、カーボンナノ材料（CNT・CNF）が表面に付着もしくは内部に包含された金属粉末が捕捉された状態のプリフォームに形成することを特徴とする。
また、金属材料とカーボンナノ材料（CNT・CNF）とを振動ボールミルに収容し、振動ボールミルを駆動して、表面にカーボンナノ材料（CNT・CNF）が付着、もしくは内部にカーボンナノ材料（CNT・CNF）が包含した金属粉末を形成する工程と含むことを特徴とする。
また、マトリクス金属がアルミニウム合金またはマグネシウム合金などの軽合金であることを特徴とする。
【発明の効果】
【００１０】
本発明によれば、潤滑性、耐凝着性、耐摩耗性、熱伝導性に優れ、例えばピストンやシリンダライナーとして好適な金属基複合体を提供できる。
【図面の簡単な説明】
【００１１】
【図１】アルミニウム合金・CNF複合粉末のSEM画像である。
【図２】アルミニウム合金・CNF複合粉末のFE‐SEM画像の拡大図である。
【図３】サクションポンプにより分散媒（水）を吸引して、金型内に、セラミックス繊維材とアルミニウム合金・CNF複合粉末とを凝集させる状態の説明図である。
【図４】リング状に形成したプリフォームの写真である。
【図５】図４に示すプリフォームの表面の拡大写真である。
【図６】金属基複合体の写真である。
【図７】図６の金属基複合体の断面組織の拡大写真である。
【図８】図７のさらなる拡大写真である。
【図９】各試験片の摩擦試験結果を示すグラフである。
【図１０】図９に示す各試験片の耐摩耗試験結果を示すグラフである。
【図１１】摩擦摩耗試験機の概略を示す説明図である。
【図１２】図９に示す各試験片の耐凝着性試験結果を示すグラフである。
【図１３】凝着性試験の試験機の概略を示す説明図である。
【発明を実施するための形態】
【００１２】
以下本発明の好適な実施の形態を具体的な実施例と併せて添付図面に基づいて詳細に説明する。
＜金属粉末とCNFの混合方法＞
母材となるアルミニウム合金粉末（大きさ40μm程度）を、所定量（アルミニウム合金粉末に対して最大15mass％程度）のCNFと一緒に３軸方向加振型ボールミル（（株）トポロジックシステムズ社製TKMAC-1200L）に掛け、粉砕、混合した。なお、CNFはVGCF（昭和電工製）を用いた。
【００１３】
同ボールミルによる混合では、アルミニウム合金粉末およびCNFを、金属、例えば一般的に使用されるステンレス鋼、あるいはジルコニアセラミックス容器内に同材質の直径10ｍｍ程度のボールとともに装填した後、容器内部を不活性ガスである、例えばArガスで満たして密閉し、上記ボールを強制的に揺動・衝突させる機構を利用して、同容器内に素材原料として充填したアルミニウム合金粉末とCNFを攪拌・混合・粉砕して複合化させる。その際のボールミルの振動数は800ｒｐｍ、処理時間は5時間程度とした。
【００１４】
このボールミルによる混合により、CNFはアルミニウム合金粉末に打ち付けられ、アルミニウム合金粉末がさらに小径の粒状に破砕されていく過程で、生じた金属粉末の表面に強く付着され、あるいは金属粉末中に取り込まれた状態（包含された状態）となる（図１、図２）。図２の拡大図に明らかなように、CNFはアルミニウム粉末の表面に突き刺さったような状態となり、アルミニウム粉末の表面に強く付着している状態となる。
なお、アルミニウム合金粉末に付着あるいは取り込まれるCNFの量には自ずと限界がある。アルミニウム合金粉末に対して15mass％程度が限界である。したがって、当初より、アルミニウム合金粉末に対して10〜15mass％程度のCNFを混合するとよい。なお、最終的に得られる金属基複合体に対しては、CNFの混合割合は母材金属溶湯が高圧鋳造工程で注入される分だけ希釈されるため、CNFは最大約1.5mass％程度の混入率が実際上の限界となる。なお、諸特性の点から、CNFの混入量は、最終金属複合体に対して0.2〜1.0mass％程度が好適である。
【００１５】
上記のようにして得られたアルミニウム合金・CNF複合粉末は、例えば、40μm以下の粒子に粉砕されたものである。このアルミニウム合金・CNF複合粉末のサイズは特に限定されないが、後記するプリフォームの、繊維材で囲まれて形成される空間から脱落せずに、該空間内に捕捉される程度の大きさがよい。
【００１６】
＜プリフォームの形成＞
本実施の形態では、CNFをアルミニウム合金粉末の表面へ付着または内部へ包含させ、この粉末と耐磨耗性や耐熱性に優れるセラミックス等の繊維材を混合して作成した中空予成型体（プリフォーム）に基地となる溶融金属を含浸させることによって、CNFが均一に分散し、併せてセラミックス繊維材やCNFにより強化された金属基複合体を得ることができる。
【００１７】
プリフォームの形成工程の一例を以下に示す。
１）まず、水等の分散媒中に、アルミナ等のセラミックス繊維材を分散させる（繊維材の濃度１〜３wt％）。なお、具体的には、直径２〜８μm、長さ300〜1500μmのアルミナ繊維を用いた。
２）次に、アニオン系分散剤（例えば、ポリアクリル系樹脂を0.5wt％）を添加した。
３）次に上記のようにして形成したアルミニウム金属・CNF複合粉末を添加する。添加量は、特に限定されないが、セラミックス繊維材の１/100〜同量（容積比）程度とする。
４）さらに、無機バインダー（シリカゾル）を3wt％、カチオン系ゲル剤（アルミナゾル）を2wt％、カチオン系高分子凝集剤（荒川化学社製のポリストロン705を  0.06〜0.1wt％）を添加し、よく攪拌してスラリーを作成した。
５）次に図３に示すように、スラリーが収容された容器１０内に金型１２を入れ、金型１２の底面から下方側にサクションポンプ１４により分散媒（水）を吸引して排除することによって、金型１２内に、セラミックス繊維材とアルミニウム合金・CNF複合粉末とを凝集させる。金型１２の底面には小孔が形成されて、該底面がフィルターの役目をするようになっている。CNFは、アルミニウム合金粉末に強く付着もしくは包含されているので、小孔から流出してしまうようなことはない。
６）次に、金型１２よりセラミックス繊維材とアルミニウム合金・CNF複合粉末の凝集体をとりだす。凝集体は無機バインダー等によって結着している。
７）この凝集体を120℃×５時間にて乾燥させて水分を除去した。
８）この乾燥した凝集体を、窒素ガス炉において700℃×15分焼成を行い、複合された焼結体の成形体（プリフォーム）を得た。なお、この成形体の表面を適宜NCフライス等で加工し必要な形状とする。図４はリング状に形成したプリフォームの写真、図５は、このプリフォーム表面の拡大写真である。
【００１８】
図５から明らかなように、このプリフォームは、多数の繊維材が三次元空間内で絡まり、該繊維材で囲まれる空間内に、CNFが表面に付着もしくは内部に包含されたアルミニウム合金が捕捉された状態のプリフォームに形成されている。
【００１９】
＜金属複合体の製造＞
上記のように形成したプリフォームを所要成形型内に配置し、高圧鋳造法にてプリフォームに溶融金属を含浸させることによって、セラミックス繊維によっても強化され、かつそのセラミック繊維の空隙内にCNFが均一に分散した金属基複合体を得る（図６：図６における円弧状の黒っぽい部分が金属基複合体）。図７は、この金属基複合体の断面組織の拡大写真、図８はさらにその拡大写真である。図８から明らかなように、外周部にCNFが包含されたアルミニウム合金粉末がアルミナ繊維材（黒い部分）中に混在しているのがわかる。
なお、鋳造品は、その製品全体に亙ってセラミック繊維およびCNFで強化してもよいし、部分的に強化するのであってもよい。
【００２０】
図９は、１．アルミニウム合金品（AC8A）、２．AC8A＋アルミナ繊維15mass％品、３．AC8A＋アルミナ繊維10mass％＋CNF（VGCF）0.5mass％品（実施例品）の摩擦試験結果を示すグラフである。また、図１０は、図９に示す各試験片の耐摩耗試験結果を示すグラフである。
【００２１】
両試験とも、図１１に示す試験機を用いた。
ピンａにシリンダライナー材を用い、プレートｂに試験用材料を用いた。ピンａをプレートｂに接触させ、ピンａに一定の加重（５Ｎ）を加えつつ、ピンａとプレートｂとを相対的に往復動させて、ピンａを固定したアームに装着したロードセルによって摩擦係数を測定し、また、プレートｂの摩耗量を計測した。
図９より明らかなように、実施例品は他の比較例品に比して摩擦係数が小さく（約13％の低減効果）、潤滑性に優れる。また、図１０より明らかなように、実施例品は比較例品に比して耐摩耗性が格段に優れる。
【００２２】
図１２は、図９に示す各試験片の耐凝着性試験結果を示すグラフである。図１３に示す試験機により、試験片（ピストン用アルミ試料）を相手材（ピストンリング）に所要力（１０Kg）で複数回ぶつけた際に、相手材に凝着し始めるまでの時間を計測したものである。図１２から明らかなように、実施例品が相手材に凝着し始めるまでに約３倍の時間がかかり、実施例品は耐凝着性に優れることがわかる。
【００２３】
本実施の形態で得られるアルミニウム金属基複合体は、セラミックス繊維が耐熱性と耐摩耗性の機能を担い、CNF（カーボンナノファイバー）は、潤滑性、耐凝着性（焼き付き性）あるいは熱伝導性を担うという、特徴ある性能を発揮する。
したがって、アルミニウム合金複合材は相手材との耐凝着性、摺動性が改善される効果があり、例えば、これを利用するピストンのリング溝部の耐摩耗性・耐凝着性の向上や、スカート部において、焼き付きが発生するような境界潤滑状態において、カーボンナノファイバー（CNF）の潤滑効果によって焼き付きが防止される。
【００２４】
このように金属基複合体は、強度、耐摩耗性、潤滑性、熱伝導性などの改善が期待できることから、エンジンのピストンやシリンダライナーなどにも勿論適用が可能である。さらに、ひろく軸受けなど摺動機能が要求される機械部品にも好適である。
また、本発明の金属基複合体は、アルミニウム合金に限らず、およそ加圧鋳造またはそれに準ずる製造方法が適用できる他の合金、例えばマグネシウム、銅、錫、亜鉛などの合金と繊維材およびカーボンナノ材料（CNT・CNF）との複合体においても適用が可能である。
【符号の説明】
【００２５】
１０  容器
１２  金型
１４  サクションポンプ
【図１】
2010196098.tif 000003
【図２】
2010196098.tif 000004
【図３】
2010196098.tif 000005
【図４】
2010196098.tif 000006
【図５】
2010196098.tif 000007
【図６】
2010196098.tif 000008
【図７】
2010196098.tif 000009
【図８】
2010196098.tif 000010
【図９】
2010196098.tif 000011
【図１０】
2010196098.tif 000012
【図１１】
2010196098.tif 000013
【図１２】
2010196098.tif 000014
【図１３】
2010196098.tif 000015